Глазурь
GLAZE

Изобретение относится к технологии силикатов, в частности к составам глазурей, которые могут быть использованы для покрытия керамических плиток, других изделий декоративно-художественного, а также бытового, назначения.
2
2
3
2
3
2
2
2
3
2
5
-7
-1
Известна глазурь, содержащая, мас.%: SiO 42,38-43,94; AlO 12,23-12,36; FeO 0,55-0,82; CaO 11,74-12,79; MgO 5,88-7,39; KO 0,88-1,50; NaO 0,55-0,62; BO 20,82-21,02; MnO 0,02-0,04; FeO 0,76-1,28; PO 0,2-0,34 [1]. ТКЛР такой глазури составляет (54,5-56,2)×10 °С.
Задачей изобретения является снижение температуры варки фритты глазури.
2
2
3
2
3
2
2
2
3
2
5
2
3
2
2
3
2
3
2
2
2
3
2
5
2
3
2-
2-
Технический результат достигается тем, что глазурь, включающая SiO, AlO, FeO, CaO, MgO, KO, NaO, BO, PO, дополнительно содержит MnO и S, при следующем соотношении компонентов, мас.%: SiO 30,0-35,0; AlO 1,5-3,0; FeO 10-1,4; CaO 3,0-5,0; MgO 0,5-1,0; KO 10,4-11,6; NaO 8,7-10,2; BO 4,0-6,0; PO 14,3-19,7; MnO 14,0-19,0; S 0,2-0,5.
В таблице приведены составы глазури.
Варку фритты глазури осуществляют при температуре 1380-1410°C. Фритту гранулируют в воду и размалывают до прохождения через сетку №0056. Суспензию наносят на керамические обожженные изделия и при температуре 930-980°C закрепляют оплавлением.
Источник информации
1. SU 1673551, C03C 8/08, 1991.